(57)【要約】【課題】ビス止め、ねじ止め等しなくても発熱性部材と放熱用部材間に挟持可能であり、発熱性部材と放熱用部材間から延伸剥離可能である熱伝導性シリコーンエラストマー、そのための熱伝導性シリコーンエラストマー組成物を提供する。【解決手段】ヒドロシリル化反応硬化性オルガノポリシロキサン組成物の硬化物であるシリコーンエラストマー、該エラストマー中に分散した補強性シリカ微粉末、熱伝導性無機粉末および常温で液状の非反応性オルガノポリシロキサンからなる熱伝導性シリコーンエラストマー。ヒドロシリル化反応硬化性オルガノポリシロキサン組成物、補強性シリカ微粉末、熱伝導性無機粉末および常温で液状の非反応性オルガノポリシロキサンからなるヒドロシリル化反応硬化性熱伝導性シリコーンエラストマー組成物。【選択図】図２
2006089675.tif 000002
【特許請求の範囲】
【請求項１】
（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化シリコーンエラストマー９０〜１０重量％、該エラストマー中に分散した（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、ＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能であることを特徴とする熱伝導性シリコーンエラストマー。
【請求項２】
成分（Ａ）が、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである請求項１記載の熱伝導性シリコーンエラストマー。
【請求項３】
熱伝導性シリコーンエラストマーが発熱性部材と放熱用部材間でその前駆体組成物が硬化して生成したものであることを特徴とする請求項１または請求項２記載の熱伝導性シリコーンエラストマー。
【請求項４】
（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物９０〜１０重量％、（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、硬化してＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能な熱伝導性シリコーンエラストマーとなることを特徴とするヒドロシリル化反応硬化性熱伝導性シリコーンエラストマー組成物。
【請求項５】
成分（Ａ）が、式：Ｒ13ＳｉＯ（Ｒ2ＳｉＯ）mＳｉＲ２3
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである請求項４記載のヒドロシリル化反応硬化性熱伝導性シリコーンエラストマー組成物。
【請求項６】
熱伝導性シリコーンエラストマーが発熱性部材と放熱用部材間でその前駆体組成物が硬化して生成したものであることを特徴とする請求項４または請求項５記載の熱伝導性シリコーンエラストマー組成物。
【発明の詳細な説明】
【技術分野】
【０００１】
本発明は、発熱性部材と放熱用部材に粘着し、発熱性部材と放熱用部材間から延伸剥離可能である熱伝導性シリコーンエラストマー、および、ヒドロシリル化反応硬化性オルガノポリシロキサン組成物、補強性シリカ微粉末、熱伝導性無機粉末および常温で液状の非反応性オルガノポリシロキサンからなるヒドロシリル化反応硬化性熱伝導性シリコーンエラストマー組成物に関する。
【背景技術】
【０００２】
近年、電子機器は、発熱性素子を搭載した電子部品の小型化・高密度化・高性能化に伴って、発熱性素子からの熱の伝達放散方法が重要となってきている。
従来、こうした発熱性素子と放熱フィン等の金属シャーシの間には、アルミナ粉末のような熱伝導性無機粉末を多量に含有する熱伝導性シリコーンゴム成形品がよく使用されてきた。例えば、特開昭５６−２３４９号公報には、このような放熱用シリコーンゴム成形品が記載されている。
【０００３】
ところが、これらの放熱用シリコーンゴム成形品は、ＪＩＳ Ｋ ６２５３に規定されるタイプＡデユロメータ硬さが５４〜７３位の比較的硬いシリコーンゴムであり粘着性に欠けるので、発熱性素子と放熱フィン等の金属シャーシの間に挟持する際に仮止めが困難であり組み立て作業が煩雑となる。また、ビス止め、ねじ止め等して固定する必要があり、修理や解体の際に不便である。最近、テレビジョン、コンピュータ等にはモニターとしてプラズマデイスプレイパネルが使用されるようになってきており、特開２００１−１１４０２にはプラズマデイスプレイと放熱板間に条溝着き放熱性粘着剤シートを挟持することが提案されている。粘着剤としてシリコーン系粘着剤も例示されているが、プラズマデイスプレイと放熱板に永久的に粘着してしまい、破壊することなく解体できないので修理や廃棄の際に極めて不便である。
【０００４】
【特許文献１】特開昭５６−２３４９号公報
【特許文献２】特開昭２００１−１１４０２号公報
【発明の開示】
【発明が解決しようとする課題】
【０００５】
本発明は、発熱性部材と放熱用部材間に挟持する際に、発熱性部材や放熱用部材に粘着し、ビス止め、ねじ止め等しなくても発熱性部材と放熱用部材間に挟持可能であり、発熱性部材と放熱用部材間から延伸剥離可能であるので修理や解体が容易な熱伝導性シリコーンエラストマーおよびそのための熱伝導性シリコーンエラストマー組成物を提供することを目的とする。
【課題を解決するための手段】
【０００６】
この目的は、「[1]（Ａ）１分子中にアルケニル基を少なくとも２個するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化シリコーンエラストマー９０〜１０重量％、該エラストマー中に分散した（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、ＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能であることを特徴とする熱伝導性シリコーンエラストマー。
[2] 成分（Ａ）が、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである[1]記載の熱伝導性シリコーンエラストマー。
[3] 熱伝導性シリコーンエラストマーが発熱性部材と放熱用部材間でその前駆体組成物が硬化して生成したものであることを特徴とする[1]または[2]記載の熱伝導性シリコーンエラストマー。
[4]（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物９０〜１０重量％、（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、硬化してＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能な熱伝導性シリコーンエラストマーとなることを特徴とするヒドロシリル化反応硬化性熱伝導性シリコーンエラストマー組成物。
[5] 成分（Ａ）が、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである[4]記載のヒドロシリル化反応硬化性熱伝導性シリコーンエラストマー組成物。
[6]熱伝導性シリコーンエラストマーが発熱性部材と放熱用部材間でその前駆体組成物が硬化して生成したものであることを特徴とする[4]または[5]記載の熱伝導性シリコーンエラストマー組成物。」によって達成される。
【発明の効果】
【０００７】
本発明の熱伝導性シリコーンエラストマーは、発熱性部材と放熱用部材に粘着するのでビス止め、ねじ止め等しなくても発熱性部材と放熱用部材間に挟持可能であり、発熱性部材と放熱用部材間から延伸剥離可能であるので、該熱伝導性シリコーンエラストマーより粘着した発熱性部材と放熱用部材は修理や解体が容易である。本発明のヒドロシリル化反応硬化性熱伝導性シリコーンエラストマー組成物は、硬化させると熱伝導性シリコーンエラストマーとなり、発熱性部材と放熱用部材に粘着するのでビス止め、ねじ止め等しなくても発熱性部材と放熱用部材間に挟持可能であり、発熱性部材と放熱用部材間から延伸剥離可能であるので、該熱伝導性シリコーンエラストマーにより粘着した発熱性部材と放熱用部材は修理や解体が容易である。すなわち、該熱伝導性シリコーンエラストマーを発熱性部材と放熱用部材間から引き抜くことにより発熱性部材と放熱用部材を容易に分離することができる。
【発明を実施するための最良の形態】
【０００８】
本発明の熱伝導性シリコーンエラストマーおよびヒドロシリル化反応硬化性熱伝導性オルガノポリシロキサン組成物を構成する（Ａ）１分子中にアルケニル基を少なくとも２個有するアルキルアルケニルポリシロキサンは、そのアルケニル基が成分（Ｂ）中のケイ素原子結合水素原子とヒドロシリル化反応して架橋し硬化する。その分子構造は、直鎖状が好ましく、若干分枝した直鎖状であってもよい。単一重合体、共重合体のいずれでもよく、二種以上の重合体の混合物であってもよい。
【０００９】
成分（Ａ）中のケイ素原子結合アルケニル基以外のケイ素原子結合有機基は脂肪族不飽和結合を有しない一価炭化水素基が好ましく、メチル基、エチル基、プロピル基、ブチル基、オクチル基、シクロペンチル基、シクロヘキシル基等のアルキル基；フェニル基、トリル基、キシリル基等のアリール基；ベンジル基、フェニルエチル基等のアラルキル基；３，３，３−トリフルオロプロピル基等のハロゲン化アルキル基が例示されるが５０モル％以上がメチル基であることが好ましい。アルケニル基としては、ビニル基、アリル基、ブテニル基、ペンテニル基、ヘキセニル基、ヘプテニル基が例示される。分子鎖末端であれば、メトキシ基、エトキシ基等のアルコキシ基；水酸基を含有してもよい。１分子中の脂肪族不飽和結合を有しない一価炭化水素基は、９０モル％以上がアルキル基、特にはメチル基であることが好ましく、すべてメチル基であることがより好ましい。分子中のケイ素原子結合アルケニル基は、ビニル基が好ましい。シリコーンエラストマーの硬さと伸びの観点からケイ素原子結合アルケニル基は、１分子中の脂肪族不飽和結合を有しない一価炭化水素基とアルケニル基の合計数の０.１〜２％あることが好ましい。
【００１０】
成分（Ａ）は、製造の容易さおよびシリコーンエラストマーの硬さと伸びの観点から、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンが好ましい。
成分(Ａ)の２５℃における粘度は、常温で液状であれば特に制限されないが、組成物の硬化作業性と硬化物の物性の点から５０〜１，０００，０００ｍＰａ・ｓの範囲内であることが好ましく、２００〜５００，０００ｍＰａ・ｓの範囲内であることがより好ましく、１，０００〜１００，０００ｍＰａ・ｓの範囲であることがより好ましい。
【００１１】
このような成分(Ａ)としては、分子鎖両末端ジメチルビニルシロキシ基封鎖ジメチルポリシロキサン、分子鎖両末端トリメチルシロキシ基封鎖メチルビニルシロキサン・ジメチルシロキサン共重合体、分子鎖両末端ジメチルビニルシロキシ基封鎖メチルビニルシロキサン・ジメチルシロキサン共重合体、分子鎖両末端ジメチルエトキシシロキシ基封鎖メチルビニルシロキサン・ジメチルシロキサン共重合体が例示される。シリコーンエラストマーの硬さと伸びの観点から、分子鎖両末端ジメチルビニルシロキシ基封鎖ジメチルポリシロキサン（一分子中のビニル基はメチル基とビニル基の合計数の０.１〜２％）、分子鎖の片末端がジメチルビニルシロキシ基で封鎖され、他末端がトリメチルシロキシ基で封鎖されたジメチルシロキサン・メチルビニルシロキサン共重合体（一分子中のビニル基はメチル基とビニル基の合計数の０.１〜２％）、分子鎖両末端ジメチルビニルシロキシ基封鎖ジメチルシロキサン・メチルビニルシロキサン共重合体（一分子中のビニル基はメチル基とビニル基の合計数の０.１〜２％）が好ましい。
【００１２】
（Ｂ）１分子中にケイ素原子結合水素原子を２個以上有するアルキルハイドロジェンポリシロキサンは、そのケイ素原子結合水素原子が成分(Ａ)中のアルケニル基とヒドロシリル化反応して架橋し硬化する。
【００１３】
成分（Ｂ）は、常温で液状であることが好ましく、その分子構造は直鎖状、分枝鎖状、環状などであり、単一重合体、共重合体のいずれでもよく、二種以上の重合体の混合物であってもよい。ケイ素原子結合アルキル基としては、前述の成分成分（Ａ）で例示したアルキル基が例示されるが、メチル基が好ましい。ケイ素原子結合水素原子は、成分（Ａ）のアルケニル基が１分子中に２個のときは１分子中に３個以上必要であり、成分（Ａ）中のアルケニル基が１分子中に３個以上であるときは１分子中に２個以上必要である。シリコーンエラストマーの硬さと伸びの観点から、式：Ｒ3ＨＳｉＯ2/2で示される単位、式：Ｒ32ＨＳｉＯ1/2で示される単位、および式：ＨＳｉＯ3/2で示される単位の一つ又は複数と脂肪族不飽和結合を有しない一価炭化水素基含有シロキサン単位からなり、前記ＨＳｉ含有シロキサン単位は全シロキサン単位の２〜６０モル％であることが好ましく、５〜５０モル％であることがより好ましい。上式中、Ｒ3は脂肪族不飽和結合を有しない一価炭化水素基であり、例えば、メチル基、エチル基、プロピル基、ブチル基、ペンチル基、ヘキシル基、ヘプチル基等のアルキル基；フェニル基、トリル基、キシリル基等のアリール基；ベンジル基、フェネチル基等のアラルキル基；３−クロロプロピル基、３，３，３−トリフルオロプロピル基等のハロゲン化アルキル基が挙げられるが、アルキル基、特にはメチル基が好ましい。脂肪族不飽和結合を有しない一価炭化水素基含有シロキサン単位中の脂肪族不飽和結合を有しない一価炭化水素基も同様である。
成分(Ａ)中のアルケニル基に対する成分（Ｂ）中のケイ素原子結合水素原子のモル比は、シリコーンエラストマーの粘着性と発熱性部材や放熱用部材からの剥離性の点で、３.０〜０.５となる量が好ましく、２.０〜０.６となる量がより好ましく、１.５〜０.７となる量がより好ましい。
【００１４】
成分（Ｂ）の具体例として、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖ジメチルシロキサン・メチルハイドロジェンシロキサン共重合体、環状ジメチルシロキサン・メチルハイドロジェンシロキサン共重合体、メチルトリ（ジメチルハイドロジェンシロキシ）シランがある。シリコーンエラストマーの硬さと伸びの観点から、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルポリシロキサン、環状ジメチルシロキサン・メチルハイドロジェンシロキサン共重合体が好ましい。分子鎖両末端トリメチルシロキシ基封鎖メチルハイドロジェンポリシロキサン、分子鎖両末端ジメチルハイドロジェンシロキシ基封鎖メチルハイドロジェンポリシロキサン、環状メチルハイドロジェンポリシロキサン、テトラ（ジメチルハイドロジェンシロキシ）シランは、少量であれば、上記の好ましい成分（Ｂ）と併用することができる。
【００１５】
（Ｃ）白金族金属系触媒は、成分（Ａ）中のアルケニル基と成分（Ｂ）中のケイ素原子結合水素原子間のヒドロシリル化反応を促進する作用がある。具体例として白金微粉末、塩化白金酸、塩化白金酸とβ−ジケトンの錯体、塩化白金酸とオレフィンの錯体、塩化白金酸とジビニルテトラメチルジシロキサンとの錯体、白金・ジビニルテトラメチルジシロキサン錯体、これら白金系触媒を含有する熱可塑性シリコーン樹脂粉末、ＲｈＣｌ(Ｐｈ3Ｐ3)、ＲｈＣｌ3[Ｓ(Ｃ4Ｈ9)2]3のようなロジウム化合物；テトラキス（トリフェニル）パラジウム、パラジウム黒とトリフェニルホスフィンとの混合物のようなパラジウム化合物が例示される。
本成分の配合量は、いわゆる触媒量であり、成分（Ａ）と成分（Ｂ）を架橋させるに十分な量であればよく、具体的には、成分(Ａ)と成分（Ｂ）の合計量１００万重量部に対して本成分中の白金族金属が０.０１〜５００重量部の範囲内となる量であることが好ましく、０.１〜１００重量部の範囲内となる量であることがより好ましい。
【００１６】
（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化シリコーンエラストマーは、熱伝導性シリコーンエラストマー中に９０〜１０重量％、好ましくは８０〜２０重量％含有される。また、（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物は、ヒドロシリル化反応硬化性熱伝導性シリコーンエラストマー組成物中に９０〜１０重量％、好ましくは８０〜２０重量％含有される。
【００１７】
（Ｄ）補強性シリカ微粉末は、成分（Ａ）と成分（Ｂ）の混合物の粘性を向上し、硬化物であるシリコーンエラストマーの機械的強度を向上する作用があり、ヒュームドシリカ（乾式シリカ、煙霧シリカともいう）と沈殿シリカ（沈降法シリカともいう）が代表的であるが、ヒュームドシリカと沈澱シリカ、特にヒュームドシリカは増粘作用が大きいので、有機ケイ素化合物(例、トリメチルクロロシラン、ジメチルジクロロシラン、ヘキサメチルジシロキサン、オクタメチルシクロテトラシロキサン)で疎水化したものが好ましい。
成分（Ｄ）は、分散状態で熱伝導性シリコーンエラストマー中に０.２〜５.０重量％含有され、分散状態でヒドロシリル化反応硬化性熱伝導性シリコーンエラストマー組成物中に０.２〜５.０重量％、好ましくは０.５〜３重量％含有される。
【００１８】
（Ｅ）熱伝導性無機粉末は、シリコーンエラストマーに熱伝導性を付与するための成分であり、アルミナ粉末、結晶性シリカ粉末、酸化亜鉛粉末、酸化マグネシウム粉末、窒化アルミニウム粉末、窒化ケイ素粉末、窒化硼素粉末、炭化ケイ素粉末が例示される。成分（Ｅ）は平均粒径１〜５０μｍが好ましい。
アルミナ粉末は、無定形アルミナ粉末と球状アルミナが代表的であり、結晶性シリカ粉末は無定形結晶性シリカ粉末と球状結晶性シリカ粉末が代表的である。
無定形アルミナ粉末は、主として破砕法により得られるα−アルミナ粉末である。
球状アルミナ粉末は、この平均粒径が１〜５０μｍである。このアルミナ粉末は主として高温溶射法あるいはアルミナ水和物の水熱処理により得られるα−アルミナ粉末である。ここでいう球状とは、真球状のみならず、真球状に近似した形状、すなわち、全体の９０％以上の粒子が形状因子１.０〜１.４の範囲にあるものをいう。また、ここでいう形状因子とは、ＪＩＳ Ｒ ６００２の顕微鏡拡大法に定める２００個の粒子の長径とこれに直交する短径の比の平均値より算出される。したがって、完全な球形粒子のみであれば形状因子は１.０であり、この形状因子が１.０からはなれるほど非球形となる。成分（Ｅ）は、分散状態で熱伝導性シリコーンエラストマー中およびヒドロシリル化反応硬化性熱伝導性シリコーンエラストマー組成物中に含有される。ヒドロシリル化反応硬化性熱伝導性シリコーンエラストマー組成物中の成分（Ｅ）の配合量が多すぎると、組成物の粘度が大きくなり、これが少なすぎると硬化物の熱伝導率が大きくならないので、成分（Ｅ）の配合量は該組成物、ひいては、熱伝導性シリコーンエラストマー全体の１０〜９０重量％であり、好ましくは３０〜８０重量％である。
成分（Ｅ）は、メチルトリメトキシシラン、ビニルトリメトキシシラン、ジメチルジメトキシシラン、３−グリシドキシプロピルトリメトキシシラン、３−メタクリロキシプロピルトリメトキシシラン、ヘキサメチルジシラザンのようなシラン系表面処理剤や、オルガノシロキサン系表面処理剤により表面処理されていてもよい。
【００１９】
（Ｆ）常温で液状の非反応性オルガノポリシロキサンは、発熱性部材と放熱用部材間に挟持された熱伝導性シリコーンエラストマーを発熱性部材と放熱用部材間から延伸剥離可能にする作用をする。非反応性は、ヒドロシリル化反応、縮合反応などのシリコーンエラストマーに結合する反応をしないことを意味している。代表例としてメチルアルキルポリシロキサンとメチル（パーフルオロアルキル）ポリシロキサンがある。これらポリシロキサン中のアルキル基は成分（Ａ）中のアルキル基と同様である。パーフルオロアルキル基は、３，３，３−トリフルオロプロピル基が代表的であるが、Ｃ4Ｆ9ＣＨ2ＣＨ2-,Ｃ6Ｆ13ＣＨ2ＣＨ2- も例示される。メチルアルキルポリシロキサンとして、分子鎖両末端トリメチルシロキシ基封鎖ジメチルポリシロキサン、分子鎖両末端トリメチルシロキシ基封鎖メチルアルキルポリシロキサン（アルキル基の炭素原子数が２〜２０）、分子鎖両末端トリメチルシロキシ基封鎖ジメチルシロキサン・メチルアルキルロキサン共重合体（アルキル基の炭素原子数が２〜２０）、分子鎖両末端ジメチルアルキルシロキシ基封鎖ジメチルポリシロキサン（アルキル基の炭素原子数が２〜２０）、分子鎖両末端ジメチルアルキルシロキシ基封鎖ジメチルシロキサン・メチルアルキルロキサン共重合体（アルキル基の炭素原子数が２〜２０）が例示される。メチル（パーフルオロアルキル）ポリシロキサンとして、分子鎖両末端トリメチルシロキシ基封鎖メチル（パーフルオロアルキル）ポリシロキサン、分子鎖両末端トリメチルシロキシ基封鎖ジメチルシロキサン・メチル（パーフルオロアルキル）シロキサン共重合体（パーフルオロアルキル基の炭素原子数が３〜２０）、分子鎖両末端ジメチルアルキルシロキシ基封鎖ジメチルポリシロキサン（パーフルオロアルキル基の炭素原子数が３〜２０）、分子鎖両末端ジメチル（パーフルオロアルキル）シロキシ基封鎖ジメチルシロキサン・メチル（パーフルオロアルキル）シロキサン共重合体（パーフルオロアルキル基の炭素原子数が３〜２０）が例示される。さらには、メチルアルキルアラルキルポリシロキサンであってもよい。
成分（Ｆ）は、ヒドロシリル化反応硬化熱伝導性シリコーンエラストマー中に分散状態で０.１〜１０重量％、好ましくは１〜６重量％含有され、ヒドロシリル化反応硬化性熱伝導性シリコーンエラストマー組成物中に０.１〜１０重量％、好ましくは１〜６重量％含有される。
【００２０】
成分（Ｆ）は、アルキルフェニルポリシロキサンであってもよいが、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である。
具体例として、両末端トリメチルシロキシ基封鎖のメチルフェニルポリシロキサンやジメチルシロキサン・メチルフェニルシロキサン共重合体、ジメチルシロキサン・ジフェニルシロキサン共重合体；両末端ジメチルフェニルシロキシ基封鎖のジメチルポリシロキサンや、メチルフェニルポリシロキサン、ジメチルシロキサン・メチルフェニルシロキサン共重合体；フェニルトリ（トリメチルシロキシ）シラン、フェニルトリ（ジメチルフェニルシロキシ）シラン、メチルトリ（ジメチルフェニルシロキシ）シランがある。
【００２１】
本発明のヒドロシリル化反応硬化性熱伝導性シリコーンエラストマー組成物は、上記成分（Ａ）〜成分（Ｅ）または成分（Ａ）〜成分（Ｆ）からなるが、常温での粘度増加を抑制し，貯蔵時間を延長するために、アルキンアルコール、エンイン化合物、ベンゾトリアゾールなどのヒドロシリル化反応抑制剤を含有することが好ましい。具体例として、３−メチル−１−ブチン−３−オール、３，５−ジメチル−１−ヘキシン−３−オール、３−フェニル−１−ブチン−３−オール等のアセチレン系化合物；３−メチル−３−ペンテン−１−イン、３，５−ジメチル−３−ヘキセン−１−イン等のエンイン化合物；１，３，５，７−テトラメチル−１，３，５，７−テトラビニルシクロテトラシロキサン、１，３，５，７−テトラメチル−１，３，５，７−テトラヘキセニルシクロテトラシロキサン、ベンゾトリアゾール等のトリアゾール類、フォスフィン類、メルカプタン類、ヒドラジン類がある。これらの抑制剤の配合量は、ヒドロシリル化反応硬化性熱伝導性シリコーンエラストマー組成物中に０.００１〜５重量％の範囲内であることが好ましい。
【００２２】
本発明の熱伝導性シリコーンエラストマー、および、ヒドロシリル化反応硬化性熱伝導性シリコーンエラストマー組成物は、本発明の目的を損なわない限り、必要に応じて酸化鉄、酸化セリウムなどの耐熱性付与剤；べんがら、カーボンブラック、酸化チタンなどの顔料；ヒュームド二酸化チタン、炭酸亜鉛、水酸化アルミニウムなどの難燃性付与剤などを含有してもよい。
【００２３】
本発明のヒドロシリル化反応硬化性熱伝導性シリコーンエラストマー組成物は、上記成分（Ａ）〜成分（Ｆ）および必要に応じて上記任意成分を撹拌羽付き混練装置により均一に混合することにより容易に調製することができる。しかし、成分(Ａ)と成分（Ｄ）の加熱混合物を調製し、それと成分(Ｅ)、成分(Ｆ)を混合し、成分（Ｂ）および成分（Ｃ）を配合することが好ましい。成分（Ｄ）が疎水化処理されていない場合は、成分(Ａ)と成分（Ｄ）の加熱混合物を調製する際に、ヘキサメチルジシラザン、シラノール末端ジメチルシロキサンオリゴマー、シラノール末端メチルフェニルシロキサンオリゴマー、トリメチルシラノールのような疎水化処理剤を配合して処理することが好ましい。
【００２４】
本発明の熱伝導性シリコーンエラストマーは、本発明のヒドロシリル化反応硬化性熱伝導性シリコーンエラストマー組成物を常温放置または加熱することにより容易に製造することができる。成形方法として圧縮成形法、押出成形法、液状射出成形法、注型法などがある。シリコーンエラストマーの形状は特に限定されず、シート状、テープ状、短冊状、円盤状、円環状、ブロック状、不定形が例示される。該熱伝導性シリコーンエラストマーが大面積になると、引き抜きにくくなることがあるので、テープ状、短冊状が好ましい。
【００２５】
本発明の熱伝導性シリコーンエラストマーはＳＲＩＳ ０１０１−１９６８に規定されるスプリング式硬さ試験機（アスカーＣ硬度計）による硬さが５〜７０、好ましくは７〜６０である。この硬さ７０はＪＩＳ Ｋ ６２５３に規定されるタイプＡデユロメータによる硬さ４５に相当するので、通常のシリコーンゴムより低硬度である。本発明の熱伝導性シリコーンエラストマーはＪＩＳ Ｋ ６２５０に規定される引張強さが０.２ＭＰａ以上であり、伸びが３００％以上であり、好ましくは引張強さが０.５ＭＰａ以上であり、伸びが４００〜１５００％であるので、厚さ０.５〜３ｍｍのシート状、テープ状、短冊状、円盤状、円環状等でも取り扱い可能である。本発明の熱伝導性シリコーンエラストマーは粘着性があり、アルミニウム、ガラス等の平坦な部材についてＪＩＳ Ｋ ６８５０に従って引張せん断接着強さを測定すると、５〜３０Ｎ/ｃｍ２、好ましくは７〜２５Ｎ/ｃｍ２である。したがって、発熱性部材と放熱用部材に粘着するが、発熱性部材と放熱用部材間から延伸剥離可能である。ここで、延伸剥離可能とは、実施例に記載された条件で試験したときに破断することなく引き抜き可能なことを意味している。本発明の熱伝導性シリコーンエラストマーの熱伝導率は０.３〜３.０Ｗ／ｍ・Ｋ位である。
【００２６】
本発明の熱伝導性シリコーンエラストマーは、半導体チップと放熱板間の熱伝導媒体、トランジスター、ＩＣ、ハイブリッドＩＣ、メモリー素子等の発熱性電子部品を搭載したプリント回路基板と放熱板間の熱伝導媒体、プラズマデイスプレイのガラスパネルと放熱板間の熱伝導媒体、ＤＣ-ＤＣコンバータの熱伝導媒体として有用である。放熱板として、アルミニウム板、ジュラルミン板、ステンレススチール板、マグネシウム合金板、銅版が例示される。また、本発明のヒドロシリル化反応硬化性熱伝導性シリコーンエラストマー組成物は、上記熱伝導性シリコーンエラストマーを製造するのに有用である。本発明のヒドロシリル化反応硬化性熱伝導性シリコーンエラストマー組成物は、発熱性部材と放熱用部材間で硬化させて熱伝導性シリコーンエラストマーとしてもよい。
【実施例】
【００２７】
本発明の実施例とその比較例により詳細に説明する。実施例、比較例中の特性値は２５℃における値である。本発明は下記の実施例に制限されるものではない。
熱伝導性シリコーンエラストマーの粘着力、剥離性、延伸剥離性、硬さ、引張強さ、伸び、および熱伝導率は次のようにして評価した。
【００２８】
［熱伝導性シリコーンエラストマーの粘着力、剥離性］
粘着力は、フロート板ガラスとアルミニウム（Ａ１０５０Ｐ）板の間にヒドロシリル化反応硬化性熱伝導性シリコーンエラストマー組成物を厚さが１ｍｍとなるように挟み込んだ状態で、１００℃で３０分間保持して、該組成物を硬化させた。硬化してできた熱伝導性シリコーンエラストマーの粘着力を、ＪＩＳ Ｋ ６８５０に従って株式会社オリエンテック製のテンシロン万能試験機ＲＴＣ−１３２５Ａにより測定した。
剥離性は、粘着力測定に供したフロート板ガラスの表面とアルミニウム（Ａ１０５０Ｐ）板の表面に熱伝導性シリコーンエラストマーが固着しているか、剥離しているかを目視により定性的に評価した。
【００２９】
［熱伝導性シリコーンエラストマーの延伸剥離性］
幅１００ｍｍ、長さ２００ｍｍ、厚さ３ｍｍのアルミニウム（Ａ１０５０Ｐ）板上に、自動式デイスペンサーを使用してヒドロシリル化反応硬化性熱伝導性シリコーンエラストマー組成物を長さが１８０ｍｍの紐状になるように塗布した（図１参照）。塗布したヒドロシリル化反応硬化性熱伝導性シリコーンエラストマー組成物の間に幅２ｍｍ、長さ２００ｍｍ、厚さ１ｍｍのアルミニウム製スペーサを並べ、これらの上に幅１００ｍｍ、長さ２００ｍｍ、厚さ３ｍｍのフロート板ガラスを被せ、熱伝導性シリコーンエラストマー組成物の幅が１０ｍｍ、厚さが１ｍｍとなるようにした。ただし、フロート板ガラスは、その手前端部がアルミニウム（Ａ１０５０Ｐ）板の手前端部から１０ｍｍ奥にずれるように被せた。その状態で１００℃で３０分間加熱してからアルミニウム製スペーサを取り除き、図２に示す試験体を得た。熱伝導性シリコーンエラストマー（幅１０ｍｍ、長さ１８０ｍｍ、厚さ１ｍｍ）のフロート板ガラスにより覆われていない手前端部を掴んで、引張り角度０°、引張速度５００ｍｍ／分で手前方向に引張り、熱伝導性シリコーンエラストマーが破断することなく引き抜くことができるか否かを定性的に評価した。熱伝導性シリコーンエラストマーが破断することなく引き抜けたときは、延伸剥離性ありとし、引き抜ける前に熱伝導性シリコーンエラストマーが破断したときは、延伸剥離性なしとした。
【００３０】
［熱伝導性シリコーンエラストマーの硬さ］
ヒドロシリル化反応硬化性熱伝導性シリコーンエラストマー組成物を平たい金型に注入して１００℃で３０分間プレス加硫した。得られた厚さ６ｍｍの熱伝導性シリコーンエラストマーシートを２枚重ね、膨張ゴムの物理試験方法に関するＳＲＩＳ ０１０１-１９６８に規定されるスプリング式硬さ試験機である、高分子計器株式会社製のアスカーＣ型硬度計により１ｋｇの荷重をかけて硬さを測定した。
【００３１】
［熱伝導性シリコーンエラストマーの引張強さ、伸び］
ヒドロシリル化反応硬化性熱伝導性シリコーンエラストマー組成物を平たい金型に注入して１００℃で１５分間プレス加硫した。得られた厚さ２ｍｍの熱伝導性シリコーンエラストマーシートの引張強さ、伸びを、ＪＩＳ Ｋ ６２５１に従って、ダンベル４号形で株式会社上島製作所製の引張試験機ＳＴ１０２−１により測定した。
【００３２】
［熱伝導性シリコーンエラストマーの熱伝導率］
ヒドロシリル化反応硬化性熱伝導性シリコーンエラストマー組成物を平たい金型に注入して１００℃で３０分間プレス加硫した。得られた厚さ１５ｍｍの熱伝導性シリコーンエラストマーシートの熱伝導率を京都電子工業株式会社製の迅速熱伝導率計ＱＴＭ−５００(非定常熱線法)により測定した。
【００３３】
［実施例１］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）３０.００重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.９２重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が１１μｍである不定形アルミナ粉末６７.５重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３４】
［実施例２］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）４２.１７重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）１.２５重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が５μｍである不定形結晶性シリカ粉末５５.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３５】
［実施例３］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）４２.４８重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.９４重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が５μｍである不定形結晶性シリカ粉末５５.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３６】
［実施例４］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）２７.２９重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.６３重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が１１μｍである不定形アルミナ粉末６７.５重量％、粘度が９００ｍＰａ・ｓである分子鎖両末端トリメチルシロキシ基封鎖メチルドデシルシロキサン・メチルテトラデカンシロキサン共重合体（ドデシル基の含有量＝３３.９重量％、テトラデカン基の含有量＝３９.５重量％、ドデシル基数：メチル基とドデシル基とテトラデカン基の合計数の２５％、テトラデカン基数：メチル基とドデシル基とテトラデカン基の合計数の２５％）３.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３７】
［実施例５］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）２７.２９重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.６３重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が１１μｍである不定形アルミナ粉末６７.５重量％、粘度が２０ｍＰａ・ｓである分子鎖両末端トリメチルシロキシ基封鎖ジメチルシロキサン・メチルオクチルシロキサン共重合体（オクチル基の含有量＝２８.３重量％、オクチル基数：メチル基とオクチル基の合計数の１５％）３.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３８】
［実施例６］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）２７.２９重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.６３重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が１１μｍである不定形アルミナ粉末６７.５重量％、粘度が３００ｍＰａ・ｓである分子鎖両末端トリメチルシロキシ基封鎖メチル３，３，３−トリフルオロプロピルシロキサン（３，３，３−トリフルオロプロピル基の含有量＝５９.１重量％、３，３，３−トリフルオロプロピル基数：メチル基と３，３，３−トリフルオロプロピル基の合計数の５０％）３.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【００３９】
［比較例１］
撹拌羽付きミキサーに粘度が２０００ｍＰａ・ｓである分子鎖両末端ジメチルビニルシロキシ基封鎖ジメチルポリシロキサン（ビニル基の含有量＝０.２３重量％）２８.７３重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）２.２９重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.３重量％、平均粒子径が１１μｍである不定形アルミナ粉末６７.５重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。
【００４０】
［比較例２］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）３２.２４重量％、粘度が２０ｍＰａ・ｓである分子鎖両末端トリメチルシロキシ基封鎖メチルハイドロジェンポリシロキサン（主鎖は平均２３個のメチルハイドロジェンシロキサン単位からなる。ケイ素原子結合水素原子基の含有量＝１.５５重量％）０.０８重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、平均粒子径が１１μｍである不定形アルミナ粉末６７.５重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。
【００４１】
［比較例３］
撹拌羽付きミキサーに粘度が２０００ｍＰａ・ｓである分子鎖両末端ジメチルビニルシロキシ基封鎖ジメチルポリシロキサン（ビニル基の含有量＝０.２３重量％）３１.８９重量％、粘度が５ｍＰａ・ｓである分子鎖両末端トリメチルシロキシ基封鎖ジメチルシロキサン・メチルハイドロジェンシロキサン共重合体（主鎖は平均３個のジメチルシロキサン単位と平均５個のメチルハイドロジェンシロキサン単位からなる。ケイ素原子結合水素原子基の含有量＝０.７６重量％）０.４３重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、平均粒子径が１１μｍである不定形アルミナ粉末６７.５重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。
【００４２】
［比較例４］
撹拌羽付きミキサーに粘度が２０００ｍＰａ・ｓである分子鎖両末端ジメチルビニルシロキシ基封鎖ジメチルポリシロキサン（ビニル基の含有量＝０.２３重量％）４２.９４重量％、粘度が５ｍＰａ・ｓである分子鎖両末端トリメチルシロキシ基封鎖ジメチルシロキサン・メチルハイドロジェンシロキサン共重合体（主鎖は平均３個のジメチルシロキサン単位と平均５個のメチルハイドロジェンシロキサン単位からなる。ケイ素原子結合水素原子基の含有量＝０.７６重量％）０.５８重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.３重量％、平均粒子径が５μｍである不定形結晶性シリカ粉末５５.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。
【００４３】
［比較例５］
撹拌羽付きミキサーに粘度が４００００ｍＰａ・ｓである分子鎖両末端トリメチルビニルシロキシ基封鎖メチルビニルシロキサン・ジメチルシロキサン共重合体（ビニル基の含有量＝０.１３重量％）２８.４０重量％、１００００ｍＰａ・ｓである分子鎖両末端ジメチルビニルシロキシ基封鎖ジメチルポリシロキサン（ビニル基の含有量＝０.１３重量％）１８.９１重量％、粘度が２０ｍＰａ・ｓである分子鎖両末端トリメチルシロキシ基封鎖メチルハイドロジェンポリシロキサン（主鎖は平均２３のメチルハイドロジェンシロキサン単位からなる。ケイ素原子結合水素原子基の含有量＝１.５５重量％）１.９４重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１１.８０重量％、平均粒子径が５μｍである不定形結晶性シリカ粉末３５.５０重量％、平均粒子径が１１μｍである不定形アルミナ粉末２.３０重量％、粘度が９００ｍＰａ・ｓである分子鎖両末端トリメチルシロキシ基封鎖メチルドデシルシロキサン・メチルテトラデカンシロキサン共重合体（ドデシル基の含有量＝３３.９重量％、テトラデカン基の含有量＝３９.５重量％、ドデシル基数：メチル基とドデシル基とテトラデカン基の合計数の２５％、テトラデカン基数：メチル基とドデシル基とテトラデカン基の合計数の２５％）０.９７量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。なお、本比較例は特開昭５６−２３４９の実施例２に準拠したものである。
【００４４】
［比較例６］
撹拌羽付きミキサーに粘度が３０００ｍＰａ・ｓである分子鎖両末端ジメチルビニルシロキシ基封鎖ジメチルポリシロキサン（ビニル基の含有量＝０.１６重量％）４３.７５重量％、粘度が２０ｍＰａ・ｓである分子鎖両末端トリメチルシロキシ基封鎖メチルハイドロジェンポリシロキサン（主鎖は平均２３個のメチルハイドロジェンシロキサン単位からなる。ケイ素原子結合水素原子基の含有量＝１.５５重量％）１.９６重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、平均粒子径が５μｍである不定形結晶性シリカ粉末５２.３３重量％、平均粒子径が１μｍである酸化チタン粉末１.００重量％、粘度が５００ｍＰａ・ｓである分子鎖両末端トリメチルシロキシ基封鎖メチルフェニルシロキサン（フェニル基の含有量＝５５.７重量％、メチル基とフェニル基の合計数の５０％）０.７８重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。なお、本比較例は特開昭５６−２３４９の実施例３に準拠したものである。
【００４５】
［比較例７］
撹拌羽付きミキサーに粘度が３０００ｍＰａ・ｓである分子鎖両末端ジメチルビニルシロキシ基封鎖ジメチルポリシロキサン（ビニル基の含有量＝０.１６重量％）４３.７５重量％、粘度が２０ｍＰａ・ｓである分子鎖両末端トリメチルシロキシ基封鎖メチルハイドロジェンポリシロキサン（主鎖は平均２３個のメチルハイドロジェンシロキサン単位からなる。ケイ素原子結合水素原子基の含有量＝１.５５重量％）１.９６重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、平均粒子径が５μｍである不定形結晶性シリカ粉末５２.３３重量％、平均粒子径が１μｍである酸化チタン粉末１.００重量％、粘度が２０ｍＰａ・ｓである分子鎖両末端トリメチルシロキシ基封鎖ジメチルシロキサン・メチルオクチルシロキサン共重合体（オクチル基の含有量＝２８.３重量％、オクチル基数：メチル基とオクチル基の合計数の１５％）０.９７量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。なお、本比較例は特開昭５６−２３４９の実施例３に準拠したものである。
【００４６】
【表１】
2006089675.tif 000003
【００４７】
【表２】
2006089675.tif 000004
【産業上の利用可能性】
【００４８】
本発明の熱伝導性シリコーンエラストマーは、半導体チップと放熱用部材間の熱伝導媒体、トランジスター、ＩＣ、ハイブリッドＩＣ、メモリー素子等の発熱性電子部品を搭載したプリント回路基板と放熱用部材間の熱伝導媒体、プラズマデイスプレイと放熱用部材間の熱伝導媒体、ＤＣ-ＤＣコンバータの熱伝導媒体等として有用である。また、本発明のヒドロシリル化反応硬化性熱伝導性シリコーンエラストマー組成物は、上記熱伝導性シリコーンエラストマーを製造するのに有用である。
【図面の簡単な説明】
【００４９】
【図１】アルミニウム（Ａ１０５０Ｐ）板上に熱伝導性シリコーンエラストマー組成物を塗布したものの斜視図である。
【図２】延伸剥離性評価用の試験体の斜視図である。
【符号の説明】
【００５０】
１  アルミニウム（Ａ１０５０Ｐ）板
２  熱伝導性シリコーンエラストマー組成物
３  熱伝導性シリコーンエラストマー
４  フロート板ガラス
【図１】
2006089675.tif 000005
【図２】
2006089675.tif 000006
【手続補正書】
【提出日】平成17年9月21日(2005.9.21)
【手続補正１】
【補正対象書類名】特許請求の範囲
【補正対象項目名】請求項１
【補正方法】変更
【補正の内容】
【請求項１】
（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物の硬化物であるシリコーンエラストマー９０〜１０重量％、該エラストマー中に分散した（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、ＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能であることを特徴とする熱伝導性シリコーンエラストマー。
【手続補正２】
【補正対象書類名】明細書
【補正対象項目名】０００６
【補正方法】変更
【補正の内容】
【０００６】
この目的は、「[1]（Ａ）１分子中にアルケニル基を少なくとも２個するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物の硬化物であるシリコーンエラストマー９０〜１０重量％、該エラストマー中に分散した（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、ＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能であることを特徴とする熱伝導性シリコーンエラストマー。
[2] 成分（Ａ）が、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである[1]記載の熱伝導性シリコーンエラストマー。
[3] 熱伝導性シリコーンエラストマーが発熱性部材と放熱用部材間でその前駆体組成物が硬化して生成したものであることを特徴とする[1]または[2]記載の熱伝導性シリコーンエラストマー。
[4]（Ａ）１分子中にアルケニル基を少なくとも２個有するオルガノポリシロキサン、（Ｂ）１分子中にケイ素原子結合水素原子を２個以上有するオルガノハイドロジェンポリシロキサンおよび（Ｃ）白金属金属系触媒からなるヒドロシリル化反応硬化性オルガノポリシロキサン組成物９０〜１０重量％、（Ｄ）補強性シリカ微粉末０.２〜５.０重量％、（Ｅ）熱伝導性無機粉末１０〜９０重量％および（Ｆ）常温で液状の非反応性オルガノポリシロキサン０〜１０重量％（ただし、成分（Ａ）が１分子中にアルケニル基を少なくとも２個有するアルキルアルケニルポリシロキサンであり、成分（Ｂ）が１分子中にケイ素原子結合水素原子を２個以上有するアルキルハイドロジェンポリシロキサンであり、成分（Ｆ）が常温で液状のアルキルフェニルポリシロキサンである場合は成分（Ｆ）は０〜０.１重量％未満である）(合計１００重量％)からなり、硬化してＳＲＩＳ ０１０１-１９６８に規定されるスプリング式硬さ試験機による硬さが５〜７０であり、ＪＩＳ Ｋ ６２５０に規定される引張強さが０.２ＭＰａ以上であり、伸びが３００％以上であり、発熱性部材と放熱用部材に粘着し、発熱性部材と放熱用部材間から延伸剥離可能な熱伝導性シリコーンエラストマーとなることを特徴とするヒドロシリル化反応硬化性熱伝導性シリコーンエラストマー組成物。
[5] 成分（Ａ）が、式：Ｒ13ＳｉＯ（Ｒ2ＳｉＯ）mＳｉＲ23
（式中、Ｒ、Ｒ1、Ｒ2はメチル基またはビニル基であり、１分子中に少なくとも２個のビニル基が存在し、１分子中のすべてのＲがメチル基のときはＲ1の少なくとも１個とＲ2の少なくとも１個はビニル基であり、１分子中のＲの１個がメチル基のときはＲ1とＲ2の少なくとも１個はビニル基であり、１分子中のメチル基とビニル基の合計数の０.１〜２％がビニル基であり、ｍは５０〜１０００である）で示されるメチルビニルポリシロキサンであり、アルキルハイドロジェンポリシロキサンがメチルハイドロジェンポリシロキサンであり、成分（Ｄ）がヒュームドシリカであり、成分（Ｅ）がアルミナ粉末または結晶性シリカ粉末であり、非反応性オルガノポリシロキサンがメチルアルキルポリシロキサンまたはメチル（パーフルオロアルキル）ポリシロキサンである[4]記載のヒドロシリル化反応硬化性熱伝導性シリコーンエラストマー組成物。
[6]熱伝導性シリコーンエラストマーが発熱性部材と放熱用部材間でその前駆体組成物が硬化して生成したものであることを特徴とする[4]または[5]記載の熱伝導性シリコーンエラストマー組成物。」によって達成される。
【手続補正３】
【補正対象書類名】明細書
【補正対象項目名】００１９
【補正方法】変更
【補正の内容】
【００１９】
（Ｆ）常温で液状の非反応性オルガノポリシロキサンは、発熱性部材と放熱用部材間に挟持された熱伝導性シリコーンエラストマーを発熱性部材と放熱用部材間から延伸剥離可能にする作用をする。非反応性は、ヒドロシリル化反応、縮合反応などのシリコーンエラストマーに結合する反応をしないことを意味している。代表例としてメチルアルキルポリシロキサンとメチル（パーフルオロアルキル）ポリシロキサンがある。これらポリシロキサン中のアルキル基は成分（Ａ）中のアルキル基と同様である。パーフルオロアルキル基は、３，３，３−トリフルオロプロピル基が代表的であるが、Ｃ4Ｆ9ＣＨ2ＣＨ2-,Ｃ6Ｆ13ＣＨ2ＣＨ2- も例示される。メチルアルキルポリシロキサンとして、分子鎖両末端トリメチルシロキシ基封鎖ジメチルポリシロキサン、分子鎖両末端トリメチルシロキシ基封鎖メチルアルキルポリシロキサン（アルキル基の炭素原子数が２〜２０）、分子鎖両末端トリメチルシロキシ基封鎖ジメチルシロキサン・メチルアルキルロキサン共重合体（アルキル基の炭素原子数が２〜２０）、分子鎖両末端ジメチルアルキルシロキシ基封鎖ジメチルポリシロキサン（アルキル基の炭素原子数が２〜２０）、分子鎖両末端ジメチルアルキルシロキシ基封鎖ジメチルシロキサン・メチルアルキルロキサン共重合体（アルキル基の炭素原子数が２〜２０）が例示される。メチル（パーフルオロアルキル）ポリシロキサンとして、分子鎖両末端トリメチルシロキシ基封鎖メチル（パーフルオロアルキル）ポリシロキサン、分子鎖両末端トリメチルシロキシ基封鎖ジメチルシロキサン・メチル（パーフルオロアルキル）シロキサン共重合体（パーフルオロアルキル基の炭素原子数が３〜２０）、分子鎖両末端ジメチルアルキルシロキシ基封鎖ジメチルポリシロキサン（パーフルオロアルキル基の炭素原子数が３〜２０）、分子鎖両末端ジメチル（パーフルオロアルキル）シロキシ基封鎖ジメチルシロキサン・メチル（パーフルオロアルキル）シロキサン共重合体（パーフルオロアルキル基の炭素原子数が３〜２０）が例示される。さらには、メチルアルキルアラルキルポリシロキサンであってもよい。
成分（Ｆ）は、熱伝導性シリコーンエラストマー中に分散状態で０.１〜１０重量％、好ましくは１〜６重量％含有され、ヒドロシリル化反応硬化性熱伝導性シリコーンエラストマー組成物中に０.１〜１０重量％、好ましくは１〜６重量％含有される。
【手続補正書】
【提出日】平成17年10月17日(2005.10.17)
【手続補正１】
【補正対象書類名】明細書
【補正対象項目名】０００４
【補正方法】変更
【補正の内容】
【０００４】
【特許文献１】特開昭５６−２３４９号公報
【特許文献２】特開２００１−１１４０２号公報
【手続補正２】
【補正対象書類名】明細書
【補正対象項目名】００３８
【補正方法】変更
【補正の内容】
【００３８】
［実施例６］
撹拌羽付きミキサーに粘度が４００００ｍＰａ・ｓである分子鎖両末端ジメチルビニルシロキシ基封鎖ジメチルポリシロキサン（ビニル基の含有量＝０.０９重量％）２７.２９重量％、粘度が２５ｍＰａ・ｓである分子鎖両末端トリメチルシロキシ基封鎖ジメチルシロキサン・メチルハイドロジェンシロキサン共重合体（主鎖は平均２７個のジメチルシロキサン単位と平均３個のメチルハイドロジェンシロキサン単位からなる。ケイ素原子結合水素原子基の含有量＝０.１３重量％）０.６３重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、ヘキサメチルジシラザンで表面処理した比表面積２００ｍ２／ｇのヒュームドシリカ１.４重量％、平均粒子径が１１μｍである不定形アルミナ粉末６７.５重量％、粘度が３００ｍＰａ・ｓである分子鎖両末端トリメチルシロキシ基封鎖メチル（３，３，３−トリフルオロプロピル）ポリシロキサン（３，３，３−トリフルオロプロピル基の含有量＝５９.１重量％、３，３，３−トリフルオロプロピル基数：メチル基と３，３，３−トリフルオロプロピル基の合計数の５０％）３.０重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表１に示した。
【手続補正３】
【補正対象書類名】明細書
【補正対象項目名】００４４
【補正方法】変更
【補正の内容】
【００４４】
［比較例６］
撹拌羽付きミキサーに粘度が３０００ｍＰａ・ｓである分子鎖両末端ジメチルビニルシロキシ基封鎖ジメチルポリシロキサン（ビニル基の含有量＝０.１６重量％）４３.７５重量％、粘度が２０ｍＰａ・ｓである分子鎖両末端トリメチルシロキシ基封鎖メチルハイドロジェンポリシロキサン（主鎖は平均２３個のメチルハイドロジェンシロキサン単位からなる。ケイ素原子結合水素原子基の含有量＝１.５５重量％）１.９６重量％、白金含有量が０.５重量％である白金・１,３−ジビニル−１,１,３,３−テトラメチルジシロキサン錯体溶液０.１５重量％、付加反応抑制剤としての２−フェニル−３−ブチン−２−オール０.０３重量％、平均粒子径が５μｍである不定形結晶性シリカ粉末５２.３３重量％、平均粒子径が１μｍである酸化チタン粉末１.００重量％、粘度が５００ｍＰａ・ｓである分子鎖両末端トリメチルシロキシ基封鎖メチルフェニルポリシロキサン（フェニル基の含有量＝５５.７重量％、メチル基とフェニル基の合計数の５０％）０.７８重量％を投入し、均一に混合してヒドロシリル化反応硬化性熱伝導性シリコーンエラストマー組成物を調製した。この組成物を硬化させて、粘着力、剥離性、延伸剥離性、硬さ、引張強さ、伸びおよび熱伝導率を測定して表２に示した。なお、本比較例は特開昭５６−２３４９の実施例３に準拠したものである。